МОДИФИЦИРОВАННЫЙ ЛАТЕКС СОПОЛИМЕРА БУТАДИЕНА СО ЗВЕНЬЯМИ АЛКИЛ(МЕТ)АКРИЛАТА
MODIFIED BUTADIENE COPOLYMER LATEX WITH ALKYL (METH) ACRYLATE LINKS

Изобретение относится к латексам, применяемым в пропиточных составах для крепления армирующих текстильных материалов к резинам при изготовлении шин и других резиновых изделий, и может быть использовано в промышленности синтетического каучука.
7
Известен применяемый для этой цели латекс сополимера бутадиена, содержащего нитрильные и амидные группы (патент 2163914 Россия, МПК C08L 19/02, 19.05.1998 г.) - сопоставительный пример.
7
Наиболее близким к изобретению по технической сущности является латекс сополимера бутадиена, содержащий сложноэфирные звенья, а именно алкил(мет)акрилата (патент 2144927 Россия, МПК C08F 236/14, 236/10, 236/12, 25.08.1998 г.) - прототип. Адгезионные свойства известных латексов не позволяют получить уровень прочности связи корда, особенно перспективного для легковых и легкогрузовых шин полиэфирного, с резинами, обеспечивающий повышение работоспособности каркаса шин.
Целью изобретения является улучшение адгезионных свойств латекса для пропитки армирующих текстильных материалов.
Поставленная цель достигается тем, что латекс сополимера бутадиена со звеньями алкил(мет)акрилата модифицируют путем смешения при перемешивании с 0,8-3,0 массовых % полиэтиленполиамина (ПЭПА) в расчете на сухое вещество латекса. Заявляемый латекс сополимера бутадиена со звеньями алкил(мет)акрилата отличается тем, что он содержит полиэтиленполиамин, вследствие чего достигается новый технический эффект - улучшение адгезионных свойств по отношению к текстильному корду, что соответствует критерию «изобретательский уровень».
Сущность изобретения иллюстрируется следующими примерами.
Пример 1 (прототип). В составе для пропитки полиэфирного корда использован латекс сополимера бутадиена, содержащего звенья бутадиена и бутилакрилата в соотношении 95:5, ДБА-1 по ТУ 2294-347-05842324-98. Состав включает (мас.ч. на 100 мас.ч. латекса, считая на сухое вещество): 25 новолачной резорцинформальдегидной смолы СФ-282 по ТУ 6-07-402-90, 6 формальдегида в виде формалина технического по ГОСТ 1625-89, 0,5 едкого натра технического по ГОСТ 2263-79 и 15 мл 25%-го аммиака водного по ГОСТ 9-92 на 1 л состава.
Пример 2 (сопоставительный). В составе для пропитки полиэфирного корда использован латекс сополимера бутадиена с нитрильными и амидными группами БНА-52 при соотношении бутадиен: акрилонитрил: метакриламид 93:5:2 по ТУ 2294-072-05766741-97. Готовят состав по примеру 1.
Пример 3. Латекс сополимера бутадиена и бутилакрилата в мас. соотношении 95:5 модифицируют смешением при перемешивании с 1,5 мас.% ПЭПА, считая на 100 мас.ч. сухого вещества латекса. Модифицированный латекс используют в составе по примеру 1 для пропитки полиэфирного корда.
Пример 4. Латекс сополимера бутадиена и бутилакрилата в мас. соотношении 95:5 модифицируют смешением при перемешивании с 3 мас.% ПЭПА, считая на 100 мас.ч. сухого вещества латекса. Модифицированный латекс используют в составе по примеру 1 для пропитки полиэфирного корда.
Пример 5. Латекс сополимера бутадиена и бутилакрилата в мас. соотношении 95:5 модифицируют смешением при перемешивании с 5 мас% ПЭПА, считая на 100 мас.ч. сухого вещества латекса. Модифицированный латекс используют в составе по примеру 1 для пропитки полиэфирного корда.
Пример 6. Латекс сополимера бутадиена и метилметакрилата в мас. соотношении 95:5 модифицируют смешением при перемешивании с 0,5 мас.% ПЭПА, считая на 100 мас.ч. сухого вещества латекса. Модифицированный латекс используют в составе по примеру 1 для пропитки полиэфирного корда.
Пример 7. Латекс сополимера бутадиена и метилметакрилата в мас. соотношении 95:5 модифицируют смешением при перемешивании с 0,8 мас.% ПЭПА, считая на 100 мас.ч. сухого вещества латекса. Модифицированный латекс используют в составе по примеру 1 для пропитки полиэфирного корда.
Пример 8. Латекс сополимера бутадиена и метилметакрилата в мас. соотношении 95:5 модифицируют смешением при перемешивании с 1,2 мас.% ПЭПА, считая на 100 мас.ч. сухого вещества латекса. Модифицированный латекс используют в составе по примеру 1 для пропитки полиэфирного корда.
Пример 9. Латекс сополимера бутадиена и метилметакрилата в мас. соотношении 95:5 модифицируют смешением при перемешивании с 2,3 мас.% ПЭПА, считая на 100 мас.ч. сухого вещества латекса. Модифицированный латекс используют в составе по примеру 1 для пропитки полиэфирного корда.
Пример 10. Латекс сополимера бутадиена и метилметакрилата в мас. соотношении 95:5 модифицируют смешением при перемешивании с 3,5 мас.% ПЭПА, считая на 100 мас.ч. сухого вещества латекса. Модифицированный латекс используют в составе по примеру 1 для пропитки полиэфирного корда.
Составами по примерам 1-10 пропитывают полиэфирный корд 18П по ТУ 6-13-53578992-80-2005, нагревают его 4 мин при температуре 125-135°С и 1 мин при температуре 225-230°С, затем определяют его прочность связи с резиной на основе СКИ-3 по Н-методу согласно ГОСТ 23785-89.
Полученные данные приведены в таблице.
Из данных таблицы видно, что латексы сополимеров бутадиена со звеньями алкил(мет)акрилата, модифицированные смешением при перемешивании с 0,8-3 мас.% ПЭПА, считая на сухое вещество, обладают улучшенными адгезионными свойствами по сравнению с латексами, не содержащими это вещество. Они обеспечивают повышение прочности связи полиэфирного корда с резиной по сравнению с прототипом до 15% и по сравнению с ранее известным латексом - до 18%. Модифицирование латексов меньшим 0,8 мас.% и большим 3 мас.% количеством ПЭПА не приводит к повышению прочности связи.
Таблица
Влияние модификации латексов сополимеров бутадиена с алкил(мет)акрилатом полиэтиленполиамином (ПЭПА) на прочность связи с резиной полиэфирного корда, пропитанного составами на основе этих латексов
Пример
Латекс сополимера бутадиена с:
Содержание ПЭПА в латексе, считая на сухое вещество, мас.%
Прочность связи по Н-методу, Н, при:
нитрильными группами
амидными группами
сложно-эфирными звеньями (название)
23°С
120°С
1 (прототип)
-
-
бутил-акрилат
-
101
92
2 (сопоставительный)
есть
есть
-
-
98
89
3
-
-
бутил-акрилат
1,5
104
100
4
-
-
те же
3
113
104
5
-
-
те же
5
92
87
6
-
-
метил-метакрилат
0,5
102
94
7
-
-
те же
0,8
113
98
8
-
-
те же
1.2
116
103
9
-
-
те же
2,3
113
101
10
-
-
те же
3,5
99
93